"規定量の薬理活性薬剤でカテーテルバルーンを被覆するための方法であって、前記被覆方法は、分注器具を用いて測定可能な量の被覆溶液を、特に前記カテーテルバルーンの表面へ放出するために、容量測定器具を有する被覆器具を使用する、ことを特徴とする方法。請求項1に記載の方法であって、前記分注器具は、1つのノズル、複数のノズル、糸、糸のメッシュ、一片の織物、革ひも、スポンジ、ボール、注射器、針、カニューレ、または毛管である、ことを特徴とする方法。請求項1または2に記載の方法であって、前記被覆方法は、噴出方法、ピペット採取方法、毛管方法、折り畳み噴射方法、引張方法、糸引張方法、または転動方法である、ことを特徴とする方法。請求項1、2、または3に記載の方法であって、前記被覆溶液は、少なくとも1つの輸送仲介物質、クエン酸エステル、造影剤、ポリマー、多糖、ペプチド、ヌクレオチド、油、脂肪、ワックス、脂肪酸、脂肪酸エステル、ヒドロゲル、塩、溶媒、薬理学的に許容可能な賦形剤、または前述の物質の混合物とともに、薬理活性薬剤を含有する、ことを特徴とする方法。請求項1~4のうちの1項に記載の方法であって、a折り畳まれて充填されたカテーテルバルーンを提供する工程と、b前記被覆溶液の点別放出が可能な出口を有する被覆器具を提供する工程と、c前記カテーテルバルーンの襞の近位または遠位端への前記被覆溶液の点別放出が可能な開口部を設定する工程と、d襞の前記近位または遠位端における前記出口を通して規定量の前記被覆溶液を放出する工程と、e毛管効果により、前記襞を前記被覆溶液で充填する工程と、を備えることを特徴とする方法。請求項5に記載の方法であって、襞は、5~80秒以内に充填される、ことを特徴とする方法。請求項5または6に記載の方法であって、前記カテーテルバルーンは、前記襞の前記充填中に10°~65°傾斜され、前記襞の前記充填は、上端から達成される、ことを特徴とする方法。請求項5~7のうちの1項に記載の方法であって、前記被覆溶液は、前記被覆器具から押し出される必要はないが、毛管力により、さらに、前記カテーテルバルーンが傾斜された場合、重力により、前記襞を充填する、ことを特徴とする方法。請求項5~8のうちの1項に記載の方法であって、前記カテーテルバルーンは、回転され、全ての襞は、連続して充填される、ことを特徴とする方法。請求項5~9のうちの1項に記載の方法であって、前記被覆器具は、カテーテルバルーンの複数の襞の同時被覆のために複数の出口を有する、ことを特徴とする方法。請求項5~10のうちの1項に記載の方法であって、さらに、工程fを備え、該工程fは、f前記襞の中の前記被覆溶液を乾燥させる工程であって、前記カテーテルバルーンは、乾燥させる間、前記襞の開口部の方向に、該カテーテルバルーンの長軸を中心にして回転される工程、であることを特徴とする方法。請求項1~4のうちの1項に記載の方法であって、以下の工程:a折り畳まれて充填されたカテーテルバルーンを提供する工程と、b少なくとも1つのノズルまたは少なくとも1つの注射器形状の出口を有する被覆器具を提供する工程と、c前記カテーテルバルーンの襞の前記近位または遠位端に前記ノズルまたは前記出口を設定する工程と、d前記襞に対して、該襞に沿って前記ノズルまたは前記出口を移動させる工程と、e時間および覆われた距離で定義される、被覆溶液流を放出する工程と、を備えていることを特徴とする方法。請求項12に記載の方法であって、前記ノズルまたは出口は、前記襞の中心に位置する、ことを特徴とする方法。請求項12または13に記載の方法であって、襞は、5~80秒以内に充填される、ことを特徴とする方法。請求項12~14のうちの1項に記載の方法であって、前記被覆器具は、襞の数に対応する複数のノズルまたは出口を有し、全ての襞は、同時に充填される、ことを特徴とする方法。請求項12~15のうちの1項に記載の方法であって、前記被覆溶液は、前記溶媒を除去した後に、20°C未満の融点または凝固点を有する、ことを特徴とする方法。請求項12~16のうちの1項に記載の方法であって、前記襞の中で完全に乾燥しない、油性またはペースト状の被覆溶液が使用される、ことを特徴とする方法。請求項12~17のうちの1項に記載の方法であって、さらに、乾燥工程fを備え、該乾燥工程fは、f前記襞の中の前記被覆溶液を乾燥させる、または前記襞の中の前記被覆を均一に分注する工程であって、前記カテーテルバルーンは、前記襞の開口部の方向に、該カテーテルバルーンの長軸を中心にして回転される工程、であることを特徴とする方法。請求項1~4のうちの1項に記載の方法であって、以下の工程:a折り畳まれて充填されたカテーテルバルーンを提供する工程と、b複数の整列した放出開口部を有する被覆器具を提供する工程と、c前記複数の整列した放出開口部を前記カテーテルバルーンの襞の下に挿入する工程と、d前記放出開口部から前記襞の中への、規定量の前記被覆溶液を同時に放出する工程と、e前記襞の中の前記被覆溶液を乾燥させる工程と、を備えていることを特徴とする方法。請求項19に記載の方法であって、前記放出開口部は、前記襞の中心に位置する、ことを特徴とする方法。請求項19または20に記載の方法であって、襞は、5~80秒以内に充填される、ことを特徴とする方法。請求項19~21のうちの1項に記載の方法であって、前記被覆器具は、襞の数に対応する複数の整列した放出開口部を有し、全ての襞は、同時に充填される、ことを特徴とする方法。請求項19~22のうちの1項に記載の方法であって、前記被覆溶液は、前記溶媒を除去した後に、20°C未満の融点または凝固点を有する、ことを特徴とする方法。請求項19~23のうちの1項に記載の方法であって、前記襞の中で完全に乾燥しない、油性またはペースト状の被覆溶液が使用される、ことを特徴とする方法。請求項19~24のうちの1項に記載の方法であって、さらに方法工程fを備え、該方法工程fは、f前記襞の中の前記被覆溶液を乾燥させる、または前記襞の中の前記被覆を均一に分注する工程であって、前記カテーテルバルーンは、前記襞の開口部の方向に、該カテーテルバルーンの長軸を中心にして回転される工程、であることを特徴とする方法。請求項1~4のうちの1項に記載の方法であって、以下の工程:a折り畳まれ、部分的に膨張または完全に膨張した状態のカテーテルバルーンを提供する工程と、b分注器具を有する被覆器具を提供する工程と、c前記分注器具において一滴の前記被覆溶液を形成する工程と、d前記分注器具自体が前記カテーテルバルーンの表面に接触することなく、被覆される前記カテーテルバルーンの表面の上方で前記一滴を引っ張る工程と、e前記一滴が該一滴のサイズを実質的に維持するように、前記被覆溶液を再投与する工程と、を備えていることを特徴とする方法。請求項26に記載の方法であって、前記襞の前記開口部の上方で前記一滴を引っ張ることによって、前記カテーテルバルーンの前記襞のみが特に充填される、ことを特徴とする方法。請求項26または27に記載の方法であって、前記カテーテルバルーンの前記表面は、溶媒による被覆の前に結露される、ことを特徴とする方法。請求項26、27、または28に記載の方法であって、前記分注器具は、針、注射器、カニューレ、ピペット、またはノズルである、ことを特徴とする方法。請求項1~4のうちの1項に記載の方法であって、以下の工程:a折り畳まれ、部分的に膨張または完全に膨張した状態のカテーテルバルーンを提供する工程と、b糸、スポンジ、革ひも、または一片の織物の形態の分注器具を有する被覆器具を提供する工程と、c被覆溶液を提供する工程と、d前記分注器具を前記被覆溶液に浸漬する工程と、e前記被覆溶液を、前記分注器具から、被覆される前記カテーテルバルーンの前記表面上へ移動させる工程と、f前記分注器具から、被覆される前記カテーテルバルーンの前記表面上への前記被覆溶液の一貫した分注が生じるように、前記被覆溶液を再投与する工程と、を備えていることを特徴とする方法。請求項30に記載の方法であって、前記分注器具から、被覆される前記カテーテルバルーンの前記表面上への前記被覆溶液の前記移動は、被覆される前記カテーテルバルーンの前記表面の上方で前記分注器具を引っ張ることによって、工程eにしたがって達成される、ことを特徴とする方法。請求項30または31に記載の方法であって、前記襞の前記開口部の上方で、または前記襞を通して、前記分注器具を引っ張ることによって、特に前記カテーテルバルーンの前記襞のみが充填される、ことを特徴とする方法。請求項30~32のうちの1項に記載の方法であって、前記カテーテルバルーンの前記表面は、溶媒による被覆の前に結露される、ことを特徴とする方法。請求項30~33のうちの1項に記載の方法であって、前記分注器具は、前記カテーテルバルーンを損傷しない材料から構成される、ことを特徴とする方法。請求項30~34のうちの1項に記載の方法であって、前記カテーテルバルーンの全ての襞は、同時に被覆または充填される、ことを特徴とする方法。請求項30~35のうちの1項に記載の方法であって、前記カテーテルバルーンの全表面は、複数の糸、革ひも、一片の織物、または糸のメッシュによって同時に被覆される、ことを特徴とする方法。請求項1~4のうちの1項に記載の方法であって、以下の工程:a前記被覆溶液を、被覆される前記カテーテルバルーンの前記表面上へ移動させるためのボール先端を有する被覆器具を提供する工程と、b被覆溶液に前記ボール先端へのアクセスを提供する工程と、c前記被覆デバイスの前記ボール先端を、被覆される前記カテーテルバルーンの前記表面上へ設定する工程と、d前記被覆溶液の流出を可能にするために、前記被覆器具の前記ボール先端に圧力を印加する工程と、e前記ボール先端で、被覆される前記カテーテルバルーンの前記表面を辿って、前記被覆溶液を、被覆される前記カテーテルバルーンの前記表面上へ移動させる工程と、を備えていることを特徴とする方法。請求項37に記載の方法であって、被覆される前記カテーテルバルーンの前記全表面は、1回の通過で前記ボールによって辿られ、被覆される、ことを特徴とする方法。請求項37または38に記載の方法であって、前記層の厚さは、前記ボール先端に印加される前記圧力、および被覆される前記カテーテルバルーンの前記表面の上方の前記ボールの変位速度を通して制御される、ことを特徴とする方法。カテーテルバルーンの表面を被覆するための器具であって、ボール先端上への被覆溶液のための供給ラインを有するボール先端と、前記ボール先端を前記カテーテルバルーンの前記表面上に設定するため、および前記ボール先端で、被覆される前記カテーテルバルーンの前記表面を辿るための制御機器とを有する、被覆器具を備える、ことを特徴とする器具。請求項40に記載の器具であって、前記ボール先端は、金属ではなく、ゴム状材料から構成される、ことを特徴とする器具。請求項1~39のうちの1項に記載の方法から入手可能な、被覆されたカテーテルバルーン。[実施例]実施例1ヘムオキシゲナーゼHO-2をコード化する遺伝子を、pAH9ベクターに埋め込む。ジ-エーテルまたはテトラ-エーテルを使用することによって、プラスミドを脂質小胞に蓄える。得られるエマルジョンに、バイオポリマーのパクリタキセルまたはラパマイシンを添加する。バイオポリマーとしては、ヘパリン、ヘパラン硫酸、または脱硫化ヘパリン等のヘパリンまたはヘパラン硫酸の誘導体が使用される。脱硫化ヘパリンを添加した後、まずはディッピング方法を介して、充填された形態のカテーテルバルーン上に希薄粘性混合物を塗布する。したがって、カテーテルバルーンをディッピング溶液の中へ垂直に挿入し、同等な気泡のない被膜がカテーテルの表面上に形成できるように、溶液からゆっくりとv<1mm/s垂直に引き出す。最大30分の短い乾燥時間後に、特に襞をピペット採取方法で再び再充填し、完全被覆およびラパマイシンによるバルーンカテーテルの最適な装填を確保する。この目的を達成するために、被覆されたバルーンカテーテルが屈曲不能な方法で、バルーンカテーテルを25度の傾斜角度で回転モータ上に配置する。先の丸いカテーテルの投与注射器末端を、上襞端から襞の中へ挿入されるような方法で配置し、規定量の被覆溶液を襞の中へ放出する。襞を充填した後、次の襞を充填することができるように、最大で30秒間待機した後、バルーンカテーテルを当該バルーンカテーテルの長軸を中心にして回転させる。傾斜角度を用いて、所望のラパマイシン用量にしたがって、襞を完全または部分的に充填するために、毛管効果および重力を使用することができる。血管の内部でバルーンを拡張する瞬間に、リポソーム複合体が細胞壁に接触し、親油性細胞膜と融合する。細胞中で、エンドソームがリポプレックスを核に輸送する。誘導性DNAは、細胞の染色体DNAに組み込まれないが、独立したいわゆるエピソームプラスミドDNAとして、核の中で活性なままである。プロモータとして成形されるプラスミドDNAの一部は、ヘムオキシゲナーゼ1の合成を開始し、次いで、COを生成する。実施例1a屈曲または下垂なしで水平に係留されるような方法で、バルーンカテーテルを回転モータに載置することによって、襞の完全かつ平等な被覆が可能である。被覆される襞は、横に屈曲できないように上を向いている。ここで、被覆カニューレを、近位端から遠位端への運動中に襞を捕捉するような方法で配置し、襞に沿ったカニューレの移動中に被覆溶液で同時に充填される、襞材料のその部分のみが持ち上げられるような方法で戻す。したがって、被覆溶液の均一な分布が襞の始点から終点まで得られる。カニューレが襞に沿って水平に移動する速度、および襞の中への貫通の深度を調整すると、襞は、充填工程後に均一に折り畳まれる。そのような方法で充填されたバルーンカテーテルの乾燥は、室温で回転乾燥することによって達成される。実施例2Biochemistry2002.30,4130,92869830およびMPMIVol.16,No.12,2003,pp.1094-1104のプロトコルにしたがって、NOシンターゼIIIを組み換え技術で生成する。組み換えNOSIIIを主に水性の媒体中で溶解させる。最大で15容量、好ましくは最大で9容量の共溶媒を水溶液に添加することができる。共溶媒としては、テトラヒドロフランTHF、プロパノール、イソプロパノール、エタノール、メタノール、ジメチルホルムアミドDMF、ジメチルスルファミドDMSO、アセトン、または酢酸が好適である。さらに、過度のL-アルギニンならびに溶液1mlあたり15mgのシンバスタチンを、10容量のDMSOを伴う水溶液に添加する。生分解性ポリマーを、得られる溶液に添加する。好ましい再吸収性ポリマーは、ポリメタクリル酸メチルPMMA、ポリテトラフルオロエチレンPTFE、ポリウレタン、ポリ塩化ビニルPVC、ポリビニルピロリドン、ポリエチレングリコール、ポリジメチルシロキサンPDMS、ポリエステル、ナイロン、ポリエチレンオキシド、およびポリ乳酸である。特に好ましいのは、ポリビニルピロリドン、ポリエチレングリコール、ポリエステル、ポリ乳酸、ならびにジオールおよびエステルの共重合体、それぞれ、ジオールおよびラクチドである。ジオールとしては、例えば、エタン-1.2-ジオール、プロパン-1,3-ジオール、またはブタン-1,4-ジオールが使用される。この場合、1のポリマー含有粘性溶液が生じるように、ポリビニルピロリドンおよびファスジルを水溶液に添加する。圧着されたステントを有するカテーテルバルーンを、糸引張方法を用いて、完全にこの溶液で数回被覆する。アダプタを介して、圧着されたステントを有するバルーンカテーテルを回転モータの駆動シャフト上に載置し、屈曲なしで水平に配置されるような方法で係留する。投与針および引張ワイヤ上の溶接部を通して、一貫した被覆が形成するまで、一滴の溶液を回転しているバルーンの上方で引っ張る。その後、高粘性の非流体表面が形成するように、依然として回転しているカテーテル/ステントシステムを予備乾燥のためのわずかな暖気流に暴露する。続いて、それを室温で乾燥させる。ステントならびに被覆は、再吸収性となり得て、細胞壁への取り込み後に、ゆっくり分解することができる。特に、移植後の最初の10日の間に、NOSIIIは、細胞壁の治癒過程および細胞増殖に肯定的な影響を及ぼし、細胞壁の治癒過程および細胞増殖を調節する、十分な量のNOを提供する。実施例3カテーテルバルーンを、滴引張方法を介して、硝酸セルロースの生体安定性被覆で被覆する。この目的のため、屈曲または下垂が可能となることなく、水平に係留されるような方法で、カテーテルを回転モータのアダプタの中へ固定する。ピペットを通って被覆溶液が漏出するピペットの距離が、漏出する滴がピペット先端から離脱することなくバルーンの表面に接触するサイズをちょうど有するような方法で、分注器具をバルーンの上方で係留する。カテーテルバルーンの長手方向の移動中に、滴が離れることができないような方法で、被覆溶液が漏出する速度を調整する。そのような方法でバルーンの上面が完全に被覆されると、バルーンが遠くに回転されるため、隣接する領域を同じ長手方向に被覆することができる。バルーンカテーテルが全サイクルを行うまで、該手順を頻繁に反復する。この層上で、塗布後にグルタルジアルデヒドと架橋結合することによって、酵素NOSIIIまたはHO-1を固定化する。それにもかかわらず、酵素は、ステントの移植後に、それぞれ、COおよびNOを構築するための十分な活性度を保つ。この層上で、パクリタキセルからの活性薬剤の純粋な層を塗布する。必要であれば、パクリタキセル物質層を、ポリ乳酸、ポリグリコリド、ポリ無水物、ポリホスファゼン、ポリオルトエステル、多糖類、ポリヌクレオチド、ポリペプチド、ポリオレフィン、塩化ビニルポリマー、フッ素含有ポリマー、テフロン、ポリ酢酸ビニル、ポリビニルアルコール、ポリビニルアセタール、ポリアクリル酸、ポリメタクリル酸、ポリスチレン、ポリアミド、ポリイミド、ポリアセタール、ポリカーボネート、ポリエステル、ポリウレタン、ポリイソシアネート、ポリシリコーン、ならびにこれらのポリマーの共重合体および混合物の障壁層で被覆してもよい。実施例4ヘモグロビン誘導体を、WO02/00230A1の実施形態1または2にしたがって生成する。得られるヘモグロビンポリマーを、3系統の実験で使用した。ヘモグロビンポリマーの1分画をCOで飽和させた。別の分画をNOで飽和させ、残りの分画をCOおよびNOの混合物で飽和させた。その後、活性薬剤のパクリタキセルを各分画に添加した。カテーテルバルーンを生体安定性ポリマー被覆で被覆した。この場合、ポリビニルエステルを生体安定性ポリマーとして使用した。このポリマー層上に、CO雰囲気下で噴射方法を用いて、CO飽和ヘモグロビンポリマーを塗布し、乾燥させ、CO雰囲気下で保存した。圧着されたコバルト/クロムステントとともにカテーテルバルーンを被覆するために、NO飽和ヘモグロビンポリマーを使用した。この目的を達成するために、NO飽和ヘモグロビンポリマーをポリ乳酸とともに水溶液中で混合し、転動方法を介して、ステントを含むバルーン上にパクリタキセルを添加し、転動および乾燥方法を、それぞれ3回反復した。被覆手順を不活性ガスとしてのアルゴン下で実行し、次いで、ステントを含むカテーテルバルーンをアルゴン下で保存した。圧着されたステントを有するバルーンカテーテルを水平位置で固定する。被覆溶液のための分注器具を、カテーテルの長手方向に沿って、かつそれに対して垂直に移動させることができるような方法で配置する。本明細書では、被覆される表面との接触を通して出口のボールにかかる圧力が、常に同等に印加されることで、常に同じ量の塗布溶液が漏出するような方法で、ボールへの圧力の固定印加を介して、垂直運動が制御される。このことは、同じ時期に、常に同じ量の被覆溶液が、カテーテルバルーンの表面ならびにステントの表面およびステント間隔上に塗布されることを確実にする。被覆中に、溶液がボールに沿って出口から漏出するような程度で表面に接触するときの調整圧力に対応して、ボールを圧入する。長手方向のカテーテル/ステントの同時均一移動を通して、ボールを移動させ、転動運動によって表面上で均一に被覆溶液を分注する。ボール形状の出口の転動運動を中断することなく、カテーテルの全表面の被覆を実行することができるように、同時に起こる、カテーテルの長軸を中心にしたカテーテルのわずかな回転下で、表面の追跡を実行する。NOおよびCO飽和ヘモグロビンポリマーを、ポリグリコリドおよびパクリタキセルとともに水溶液中で混合し、次いで、カテーテルバルーンの襞の特異的被覆のための高粘性噴射溶液として使用した。この目的を達成するために、バルーンを水平に係留し、襞が開き始めるわずかな程度に膨張させる。ノズルを用いて、襞の底部において襞に沿って、調整された分注量で被覆溶液を塗布することができる一方で、バルーンカテーテルが当該バルーンカテーテルの長軸の周辺で回転する。被覆ペーストが襞の底部に張り付くため、次の襞を充填するために、各襞を充填した直後にバルーンカテーテルを安全に回転することができる。わずかな超過圧力を除去した後、襞を初期位置に戻すことができる。この実施例では、乾燥手順は必要ではない。実施例5本発明の別の実施形態では、拡張中に、CO、またはNO、またはCOおよびNOの混合物が、カテーテルバルーンの内側から、複数の微小およびナノ孔を通して放出され、一方では、拡張中にバルーン表面からカテーテルバルーン上の被覆の離脱を支援し、他方では、血管拡張剤として、血管壁内へのバルーン表面上の被覆中の活性薬剤の取り込みを支援する。バルーン表面上には、好ましくは、血管の再閉塞または再狭窄に対抗する、または予防する、1つ以上の活性薬剤を含有するポリマー被覆がある。実施例6a糸引張り方法を介して、バルーンカテーテルを、ヨウ素含有造影剤およびパクリタキセルそれぞれ、別の活性薬剤または活性薬剤の組み合わせのアルコール溶液で一面に被覆する。この目的のために、活性薬剤の30溶液が生じるような量のパクリタキセルが溶解される、造影剤の2溶液を生成する。バルーンをこの溶液で完全に被覆し、次いで、少なくとも3時間、室温にて長軸の周囲での遅い回転下で乾燥させる。この手順を少なくとも1回反復する。完全乾燥後、そのように活性薬剤で被覆されたバルーンカテーテルを、同じ方法で、または転動方法等の別の好適な方法によって、例えば上塗りによる、1PVA溶液で被覆する。実施例7a呼び圧力に展開された折り畳みバルーンを、パクリタキセルおよびクロロホルムの1ディッピング溶液の中に5~10秒間浸漬し、続いて、クロロホルムの大部分が蒸発するような程度まで、長軸を中心にした回転下で乾燥させる。完全乾燥の前に、バルーンを気流中で再度収縮させる。実施例7b充填される襞が常に上側となるように、折り畳みバルーンを回転軸上の水平位置で係留する。したがって、針注射器の拡大としてテフロンカニューレを用いて、襞の始点から終点まで蜂蜜状またはシロップ状粘度102~105mPasの粘度を呈する、活性薬剤を含有する溶液例えば、実施例17よりで、段階的に、各襞を充填する。この目的のために、テフロンカニューレを、襞によって形成された空洞の中心に導き、水平係留カテーテルの長手方向の運動中に、規定量の高粘性溶液を襞空洞の中へ放出する噴出方法。充填された材料の量は、充填後に襞がバルーン本体から持ち上がらないような方法で限定され、異なるバルーンの寸法および製造業者に対応して変化する。実施例7c活性薬剤で部分的に装填された実施例7bの折り畳みバルーンのように、活性薬剤で装填され、再収縮された、実施例7aのバルーンは、第2の工程において、噴射方法を通して、障壁としてのポリマー外層で被覆することができる。この目的のために、乾燥後に得られるポリマー層が通常の展開を妨害しないように、ポリマー噴射溶液の濃度を低く保たれなければならない。例えば、そのためには、0.5PVP溶液がすでに適切である。実施例8カテーテルバルーンを、パクリタキセルの純活性薬剤層で被覆する。次いで、カテーテルバルーンに、自己展開式ニチノールステントで使用されるような、活性薬剤の早期離脱を防止するための保護包装材を設ける。保護包装材は、拡張の直前に体内で除去することができる。実施例9脱硫化ヘパリンの溶液を、メタノール/エタノール混合物中で調製し、3~5のpH値が生じるように、酢酸で酸性化する。パクリタキセルを、この溶液に添加する。カテーテルバルーンを、この溶液で被覆し、続いて、グルタルアルデヒドとバルーン上の乾燥した被覆とのわずかな架橋結合を実行する。実施例10従来のカテーテルバルーンを、好ましくは、第1の工程において、グラファイトまたはステアリン酸塩等の潤滑剤で被覆し、続いて、好ましくは噴出方法によって、油または脂肪およびラパマイシンまたはパクリタキセル等の活性薬剤の粘性混合物で被覆する。必要であれば、酸素分子または放射および/またはラジカル形成物によって開始される自家重合によって、わずかな硬化を行うことができる。したがって、平滑な表面がカテーテルバルーンの表面上に生じ、それは一般的に早期離脱からのさらなる保護を必要としない。本形態のカテーテルバルーンは、血管の狭窄部分へと前進させることができ、そこで、バルーンを拡張することによって、血管壁上への被覆の移動を達成することができ、バルーンの表面の直接上にある潤滑剤は、油性被膜の離脱を促進する。実施例11周知の方法にしたがって、鉄含有コアを有する、ナノメートルからマイクロメートル範囲の磁性粒子に、カルボキシル基を含有する外側シェルを提供する。パクリタキセルを、メタノール/エタノール混合物中のこれらの磁性粒子に添加し、次いで、カテーテルバルーンを被覆するためにアルコール溶液を使用する。被覆溶液の低粘度のため、噴射方法によって被覆溶液を塗布することができる。好ましくは、バルーンの襞がこの溶液で被覆される場合、折り畳み噴射方法が特に好適である。その襞の長さ全体に沿って、襞が同時に噴射されるように、複数のノズルを通した分注が同時に行われる場合、バルーンの全ての襞を最も短時間で被覆することができるように、暖かく穏やかな気流中で作業するときに、予備乾燥を発生することができる。被覆されたカテーテルバルーンを拡張する際に、磁性粒子を狭窄部分で固定化して、平滑筋細胞の中への取り込みを助長する、外部磁界が印加される。実施例12磁性フェライト粒子に、活性薬剤のパクリタキセルを含有する有機シェルを設ける。磁性粒子をカテーテルバルーンに印加し、カテーテルバルーンの内部で、磁性粒子を固定化するために磁場を生成することができる。カテーテルバルーンを拡張する際に、磁場は、極性が反転され、バルーン表面からの磁性粒子の反発、および特に平滑筋細胞の中への強化された取り込みを導く。実施例13パクリタキセルを、約10容量の水を含有するDMSO中で溶解させる。シュウ酸カリウム、塩化ナトリウム、グルタミン酸、およびシュウ酸を、この溶液に添加し、カテーテルバルーンを、糸引張方法を使用することによって、この溶液で数回被覆し、被覆後に乾燥させる。続いて、被覆されたカテーテルバルーンに、ラクタムの生分解性層を設ける。実施例14エチレングリコール、エタノール、および水中のステアリン酸ナトリウム、吉草酸カリウム、マロン酸、およびパクリタキセルの混合物を調製し、ピペットに充填し、折り畳みバルーンの襞の下にピペットを用いて噴出する。乾燥後、襞の隙間の粉末状被覆が生じ、粉末状被覆はバルーンを拡張する際に容易に離脱される。実施例15パクリタキセルを、硫酸マグネシウム、塩化カリウム、塩化リチウム、および酢酸ナトリウムと混合し、アルコール溶媒、および希釈のために場合によっては造影剤を添加することによって、ペーストにし、次いで、ペーストを注射器に充填し、折り畳みバルーンの襞の下に噴出して、応力塗料膜が生じるまでそこで空気中で乾燥させる。被覆中に、噴出ノズルの先端は、襞に沿って辿り、襞の長手方向に沿って襞の中にペーストの層を塗布する。実施例16パクリタキセルの希薄粘性アルコール溶液を調製し、この希薄粘性アルコール溶液は希薄粘性であるため、毛管力を通して、溶液が自然に襞の中へ引っ張られる。襞の端上に設定された毛管を用いて、襞の内側空間が毛管力によって完全に充填されるまで、アルコールパクリタキセル溶液を襞の中へ流入させる。襞の内容物を、乾燥のために放置し、バルーンを回転させて次の襞を充填する。各襞を一回だけ充填する。実施例1770アマニ油および30オリーブ油の混合物を調製する。この混合物を、クロロホルム中で1:1の比において溶解させ、パクリタキセル25重量パーセントを添加した後、転動方法を用いて、均一に回転するカテーテルバルーン上に塗布する。穏やかな気流中でクロロホルムを蒸発させた後、すでに粘着性ではあるが平滑で高粘性であり、したがって、バルーンを展開する際に妨害しない、表面が提供されるように、バルーンカテーテルを70°Cの乾燥クローゼットに格納する。実施例18コバルト/クロムステントを、ポリアミドのカテーテルバルーンに圧着する。ここで、注射器を用いて、DMSO中のパクリタキセルの溶液をステント上に塗布する。溶液は、希薄粘性であるため、ステントの密接に嵌合する支柱の間を流れ、バルーン表面とステントの内面との間、ならびにステントの単一支柱の間の隙間を充填する。溶媒は蒸発し、純粋な活性薬剤が、ステントの下のカテーテルバルーン上、ステントの隙間の中、ならびにステントおよびバルーン表面上に固体として沈降する。カテーテルバルーンを、ステントの両端において、ステント端を約2~3mm超えて活性薬剤で被覆する。実施例19ラパマイシン溶液を、エタノール中で調整し、溶液を、ステントを有していないカテーテルバルーン上に数回噴射し、溶媒を蒸発させることによって、その間にカテーテルバルーンを乾燥させる。噴射被覆を3回反復した後、カテーテルバルーンを最終的に乾燥させ、被覆されていない金属ステントをバルーン上に圧着する。実施例20市販のカテーテルバルーンを、1mm2のバルーン表面あたり3μgの量のパクリタキセルで被覆する。DMSO中のパクリタキセルの溶液を使用することによって、ピペット採取方法で被覆を行う。加えて、DMSO溶液は、酢酸ナトリウム、好ましくは、酸ならびに中性アミノ酸等の、1mlあたり最大で1mgの塩を含有してもよい。次いで、被覆されていないコバルト/クロム金属ステントを、被覆されたカテーテルバルーン上に圧着する。実施例21滴引張方法を用いて、圧着された被覆されていない金属ステントを有するカテーテルバルーンを、DMSO中のパクリタキセルの溶液で被覆する。バルーン表面とステントの内面との間の隙間、ならびにステントの単一支柱の隙間が、活性薬剤で可視的に充填されるまで、被覆手順を3~4回反復する。所望に応じて、例えば、ポリ乳酸の保護層を、加えて、活性薬剤のパクリタキセルを有する層上に塗布することができる。実施例221mm2のバルーン表面あたり2~3μgのパクリタキセルの量が生じるように、市販のカテーテルバルーンを、5容量の酢酸を有する酢酸エチルエステル中のパクリタキセルの散布で被覆する。ポリヒドロキシ酪酸塩の生再吸収性ステントを、被覆されたバルーン表面上に圧着する。実施例23毛管方法を介して、カテーテルバルーンの襞の中がパクリタキセルで被覆され、1mm2の襞あたり1~2μgのパクリタキセルの量を有する、カテーテルバルーン上には、好ましくは細胞増殖抑制性用量で活性薬剤のパクリタキセルを含有する、ポリエーテルスルホンのポリマー担体系で被覆される、チタンステントを圧着する。チタンステントは、ピペット採取方法を介して、塩化メチレン中のパクリタキセルおよびポリエーテルスルホンの溶液で以前に被覆した。チタンステント上には、1mm2のステント表面あたり約0.5μgのパクリタキセルがある。実施例24ポリ乳酸ポリグリコリドポリマーに埋め込まれたラパマイシンで被覆された、カテーテルバルーンを提供する。ここで、ポリ乳酸の生再吸収性ステントを、1mm2のステント表面あたり約1.0μgの量のパクリタキセルを含有するポリ乳酸で被覆される、このカテーテルバルーン上に圧着する。実施例25記載されているピペット採取方法を用いて、拡張されていない折り畳みバルーンを、活性薬剤および担体としての賦形剤で完全に被覆する。この目的のために、150mgのシロリムスを4.5mlのアセトン中で溶解させ、450μlのエタノール中の100μlのミリスチン酸イソプロピルの溶液と混合する。溶液を塗布した後、折り畳みバルーンを一晩乾燥させる。実施例26実施例25にしたがって被覆された折り畳みバルーンを、PBS充填シリコーン管に導入し、次いで、呼び圧力まで60秒間展開する。続いて、HPLC測定を用いて、アセトニトリルによる抽出後に、バルーンカテーテル上に残存しているシロリムス含有量、PBS緩衝剤中で溶解された部分、管の内面に付着している活性薬剤の含有量を判定する。実施例27糸引張方法によるカテーテルの被覆カテーテルの回転を開始するときに、各襞の長軸を中心としたバルーンの回転運動中に襞が屈曲しないように、わずかな負圧がバルーン上に引き込まれる。続いて、バルーンを湿潤性溶液で事前結露させる。直後に、被覆手順を実行する。固体被覆が形成されるような程度に溶媒が蒸発するまで、分注針および引張ワイヤ上の溶接部を通して、一滴の溶液をバルーンの上方で引っ張る。調整された保護膜を終了させた後、カテーテルは数秒間回転し続ける。続いて、カテーテルを器具から除去し、室温で乾燥させる。実施例28ステントの共有結合血液適合性被覆医療用ステンレス鋼LVM316の展開されていない浄化されたステントを、エタノール/水混合物50/50v/v中の3アミノプロピルトリエトキシシランの2溶液に5分間浸漬し、続いて乾燥させる。次いで、ステントを脱塩水で一晩洗浄する。3mgの脱硫化および再アセチル化ヘパリンを、pH4.75の30ml、0.1MのMES緩衝液2-N-モルホリノエタンスルホン酸中で溶解させ、次いで、30mgのN-シクロヘキシル-N’-2-モルホリノエチルカルボジイミド-メチル-p-スルホン酸トルオールを添加する。ステントを、4°Cにて一晩この溶液中で撹拌する。続いて、ステントを水および4MのNaCl溶液で激しく洗浄する。実施例29浄化された、それぞれ共有結合して被覆されたステントを、バルーンカテーテル上に圧着し、糸引張方法を用いて、活性薬剤を含有する噴射溶液でともに被覆する。噴射溶液の調製:44mgのタキソールを6gのクロロホルム中で溶解させる。実施例30転動方法を用いた、活性薬剤を含有するマトリクスによる、血液適合性を備え付けられたステントの被覆被覆溶液:145.2mgのポリ乳酸および48.4mgのタキソールのポリ乳酸RG5032/タキソール溶液を、クロロホルムで最大22gまで充填する。実施例31基礎被覆としての活性薬剤および上塗りとしての活性薬剤が装填されたマトリクスによる、一体型システムステントバルーンの被覆基礎被覆:19.8mgのアマニ油および6.6mgのタキソールを、クロロホルムで最大3gまで充填する。上塗り:8.8mgのタキソールを、クロロホルムで最大2gまで充填する。滴引張方法を用いて、圧着されたステントを有するバルーンカテーテルを基礎被覆で被覆する。システム表面上の溶媒の蒸発によって、この基礎被覆が高粘性被膜になるとすぐに、純粋な活性薬剤を有する第2の層を噴射することができる。実施例32活性薬剤を含有する細胞アフィンマトリクスによる、バルーンカテーテルの被覆アダプタを用いて、バルーンカテーテルを回転モータの駆動シャフト上に搭載し、バルーンカテーテルを屈曲なしで水平にとどまるような方法で固定する。バルーンにわずかな負圧を印加した後に、調整された数のバルーン追跡にしたがって、バルーンを溶液で被覆する。被覆溶液:カラギーナン、ホスファチジルコリン、およびグリセリン1:2:2を、エタノール/水1:1;v:v中で溶解させる。糸引張方法:固体被覆が形成されるほどに溶媒が蒸発されるまで、分注針および引張ワイヤ上の溶接部を通して、一滴の溶液を回転バルーンの上方で引っ張る。続いて、カテーテルを器具から除去し、連続回転下で室温にて一晩乾燥させる。"